"架橋構造を有する多孔質樹脂の凝集体。多孔質樹脂が、1つの重合性基を有する単官能性単量体と、複数の重合性基を有する多官能性単量体との共重合体であり、単官能性単量体及び多官能性単量体のうち少なくとも一方の単量体が芳香族系単量体である請求項1記載の凝集体。多孔質樹脂が、1つのビニル基を有する単官能性芳香族ビニル系単量体と、複数のビニル基を有する多官能性芳香族ビニル系単量体との共重合体である請求項1又は2記載の凝集体。多孔質樹脂が、単官能性芳香族ビニル系単量体と多官能性芳香族ビニル系単量体との共重合体であり、単官能性芳香族ビニル系単量体と多官能性芳香族ビニル系単量体との割合が、前者/後者=95/5~25/75重量比である請求項1~3のいずれかに記載の凝集体。多孔質樹脂の一次粒子の平均粒子径がナノメーターサイズである請求項1~4のいずれかに記載の凝集体。比表面積100~1000m2/gを有する請求項1~5のいずれかに記載の凝集体。平均細孔径1~30nmを有する請求項1~6のいずれかに記載の凝集体。細孔容積0.1~1ml/gを有する請求項1~7のいずれかに記載の凝集体。シロキサン類を吸着又は吸収して除去する除去剤であって、請求項1~8のいずれかに記載の凝集体を含むシロキサン除去剤。シロキサン類を含む被処理流体を、請求項1~8のいずれかに記載の凝集体と接触させ、シロキサン類を除去する方法。ガスセンサーの上流側に配設されるフィルターであって、請求項1~8のいずれかに記載の凝集体を含むフィルター。従って、本発明の目的は、シロキサン類を効率よく吸着して除去するのに有用な共重合体、この共重合体で構成されたシロキサン除去剤又は吸着剤、並びにシロキサン類を除去するのに有用なフィルター若しくはこのフィルターを備えたガスセンサーを提供することにある。本発明の他の目的は、VOC成分例えば、低揮発性有機化合物は吸着することなく、シロキサン類を選択的に長期間に亘り吸着する共重合体、この共重合体で構成されたシロキサン除去剤又は吸着剤、並びにシロキサン類を除去するのに有用なフィルター若しくはこのフィルターを備えたガスセンサーを提供することにある。本発明のさらに他の目的は、ガスセンサーにおいて、被検知成分に対する検知応答性を低下させることなく、被毒成分であるシロキサン類の通過又は透過を長期間に亘り抑制できる共重合体又はシロキサン除去剤又は吸着剤、並びにフィルターを提供することにある。本発明者らは、前記課題を達成するため鋭意検討した結果、スチレン-ジビニルベンゼン共重合体はシロキサン類に対する吸着能が小さいこと、スチレン-ジビニルベンゼン共重合体などの多孔質樹脂を凝集体又は造粒物の形態にすると、被検知成分一酸化炭素、メタンなどを効率よく透過させつつ、シロキサン類を効率よく吸収又は吸着することを見いだし、本発明を完成した。すなわち、本発明の凝集体は、架橋構造を有する多孔質樹脂の凝集体で構成されている。多孔質樹脂多孔質共重合体は、1つの重合性基を有する単官能性単量体と、複数の重合性基を有する多官能性単量体との共重合体であってもよい。また、シロキサン類との親和性を向上させるため、単官能性単量体及び多官能性単量体のうち少なくとも一方の単量体が芳香族系単量体であってもよい。より具体的には、多孔質樹脂は、1つのビニル基を有する単官能性芳香族ビニル系単量体と、複数のビニル基を有する多官能性芳香族ビニル系単量体との共重合体多孔質共重合体であってもよい。単官能性芳香族ビニル系単量体と多官能性芳香族ビニル系単量体との割合は、前者/後者=95/5~25/75重量比であってもよい。多孔質樹脂の一次粒子の平均粒子径はナノメーターサイズであってもよい。多孔質樹脂多孔質共重合体の凝集体の比表面積は、例えば、100~1000m2/g、平均細孔径は、例えば、1~30nm、細孔容積は、例えば、0.1~1ml/g程度であってもよい。前記凝集体は、シロキサン類を吸着又は吸収して除去するのに有用である。そのため、本発明のシロキサン除去剤又は吸着剤は、前記多孔質樹脂多孔質共重合体の凝集体を含んでいる。さらに、本発明は、シロキサン類を含む被処理流体ガスを、前記多孔質樹脂多孔質共重合体の凝集体と接触させ、シロキサン類を除去する方法、ガスセンサーの上流側に配設されるフィルターであって、前記多孔質樹脂多孔質共重合体の凝集体を含むフィルター又は前記多孔質樹脂多孔質共重合体の凝集体で構成されているフィルターも包含する。なお、本明細書中、アクリル系単量体とメタクリル系単量体とをメタアクリル系単量体と総称する。また、用語凝集体は、凝集により粒子状の形態を有する造粒体も含む意味に用いる。本発明では、多孔質樹脂多孔質共重合体が凝集しているため、シロキサン類を効率よく吸着して被毒成分を除去できる。しかも、VOC成分例えば、低揮発性有機化合物は吸着することなく、シロキサン類を選択的に長期間に亘り吸着できる。さらに、ガスセンサーにおいては、被検知成分に対する検知応答性を低下させることなく、シロキサン類の通過又は透過を長期間に亘り抑制できる。そのため、多孔質樹脂多孔質共重合体の凝集体はシロキサン除去剤又は吸着剤、シロキサン類を除去するためのフィルター若しくはこのフィルターを備えたガスセンサーとして有用である。本発明の凝集体は、架橋構造を有する多孔質樹脂で形成されている。この多孔質樹脂は、多孔質共重合体、例えば、1つの重合性基を有する単官能性単量体と、複数の重合性基を有する多官能性単量体との共重合体で構成できる。単官能性単量体としては、例えば、芳香族ビニル系単量体[例えば、スチレン;ビニルトルエン、ビニルキシレン、p-エチルスチレン、p-t-ブチルスチレン;α-メチルスチレンなど]、メタアクリル系単量体[例えば、メタアクリル酸;例えば、メタアクリル酸メチル、メタアクリル酸エチル、メタアクリル酸プロピル、メタアクリル酸ブチル、メタアクリル酸t-ブチル、メタアクリル酸ヘキシル、メタアクリル酸オクチル、メタアクリル酸2-エチルへキシルなどのメタアクリル酸直鎖状又は分岐鎖状C1-16アルキルエステル;メタアクリル酸シクロへキシル;メタアクリル酸フェニル;メタアクリル酸ベンジル;メタアクリル酸グリシジル;メタアクリル酸2-ヒドロキシエチル、メタアクリル酸2-ヒドロキシプロピルなどのメタアクリル酸ヒドロキシC2-4アルキルエステルなど]、脂肪酸ビニルエステル系単量体酢酸ビニル、プロピオン酸ビニルなど、オレフィン類エチレン、プロピレンなどのα-C2-6オレフィンなど、塩化ビニルなどのハロゲン含有ビニル系単量体、不飽和多価カルボン酸又はその酸無水物例えば、マレイン酸、イタコン酸、シトラコン酸又はその酸無水物など、イミド系単量体[例えば、マレイミド;N-C1-4アルキルマレイミド、N-シクロヘキシルマレイミド、N-フェニルマレイミドなどなどのN-置換マレイミド]などが例示できる。これらの単官能性単量体は単独で又は二種以上組み合わせて使用できる。好ましい単官能性単量体は、芳香族ビニル系単量体又はスチレン系単量体スチレン、ビニルトルエン、α-メチルスチレンなど、メタアクリル系単量体[メタアクリル酸、メタアクリル酸直鎖状又は分岐鎖状C1-16アルキルエステル、メタアクリル酸グリシジル、メタアクリル酸ヒドロキシC2-4アルキルエステルなど]である。これらの芳香族ビニル系単量体及びメタアクリル系単量体も、それぞれ、単独で又は二種以上組み合わせて使用できる。さらに、芳香族ビニル系単量体を使用する場合、マレイン酸又は無水マレイン酸などを併用してもよい。好ましい態様では、単官能性単量体は、少なくとも単官能性芳香族系単量体又は芳香族ビニル系単量体すなわち、1つのビニル基を有する単官能性芳香族ビニル系単量体又はスチレン系単量体を含む。多官能性単量体としては、架橋構造を導入するとともに多孔質構造も形成できる種々の単量体、例えば、多官能性メタアクリル系単量体[エチレングリコールジメタアクリレート、プロピレングリコールジメタアクリレート、ブタンジオールジメタアクリレート、ヘキサンジオールジメタアクリレート、ネオペンチルグリコールジメタアクリレートなどのC2-10アルキレングリコールジメタアクリレート;ジエチレングリコールジメタアクリレート、トリエチレングリコールジメタアクリレート、テトラエチレングリコールジメタアクリレート、ジプロピレングリコールジメタアクリレート、トリプロピレングリコールジメタアクリレートなどのポリアルキレングリコールジメタアクリレート;3,3-ビス4-メタアクリロイルエトキシフェニルプロパンなどのビスフェノール類にアルキレンオキサイドが付加した付加体のヒドロキシル基がメタアクリル酸でエステル化されたビスフェノール系ジメタアクリレートなど]、多官能性芳香族ビニル系単量体[ジビニルベンゼン、ジビニルトルエンなど]などが例示できる。これらの多官能性単量体は単独で又は二種以上組み合わせて使用できる。好ましい多官能性単量体は、少なくとも多官能性芳香族ビニル系単量体複数、特に2つのビニル基を有する多官能性芳香族ビニル系単量体を含んでいる。なお、必要により、グリセリンジメタアクリレート、グリセリントリメタアクリレート、トリメチロールプロパンジメタアクリレート、トリメチロールプロパントリメタアクリレート、ペンタエリスリトールジメタアクリレート、ペンタエリスリトールトリメタアクリレート、ペンタエリスリトールテトラメタアクリレートなどの2又は3以上のアクリロイル基を有する多官能性単量体を併用してもよい。シロキサン類との親和性を向上させるためには、単官能性単量体及び多官能性単量体のうち少なくとも一方の単量体特に双方の単量体が少なくとも芳香族系単量体を含むのが好ましい。すなわち、多孔質樹脂又は多孔質共重合体は、架橋構造を有する多孔質芳香族性樹脂であるのが好ましい。単官能性ビニル系単量体例えば、芳香族ビニル系単量体と多官能性ビニル系単量体例えば、芳香族ビニル系単量体との割合重量比は、架橋構造及び多孔質構造を形成するとともに、シロキサン類の分子サイズに応じて、シロキサン類の吸収又は吸着効率を損なわない範囲であればよく、例えば、前者/後者=95/5~1/99程度の範囲から選択でき、95/5~25/75例えば、90/10~30/70、好ましくは80/20~40/60例えば、75/25~40/60、さらに好ましくは70/30~40/60例えば、60/40~40/60程度であってもよい。なお、多官能性ビニル系単量体例えば、芳香族ビニル系単量体の使用割合が多くなると、シロキサンに対する吸着能が高くなる。そのため、前記割合は、前者/後者=2/98~60/40、好ましくは3/97~50/50、さらに好ましくは5/95~40/60例えば、10/90~30/70程度であってもよい。架橋構造を有する多孔質樹脂としては、例えば、スチレン-ジビニルベンゼン共重合体、スチレン-メタアクリル酸エステル-ジビニルベンゼン共重合体が例示できる。架橋構造を有する多孔質樹脂はカルボキシル基、スルホン酸基などの酸性基を有していてもよく、このような多孔質樹脂としては、例えば、メタアクリル酸-ジビニルベンゼン共重合体、メタアクリル酸-スチレン-ジビニルベンゼン共重合体、スチレンスルホン酸-ジビニルベンゼン共重合体、スチレンスルホン酸-メタアクリル酸-ジビニルベンゼン共重合体、スチレンスルホン酸-スチレン-ジビニルベンゼン共重合体、メタアクリル酸エステル-ジビニルベンゼン共重合体、スチレンスルホン酸-メタアクリル酸エステル-ジビニルベンゼン共重合体などが例示できる。また、架橋した多孔質樹脂は、スチレン-ジビニルベンゼン共重合体などの架橋構造を有する多孔質樹脂を、硫酸などによりスルホン化した樹脂であってもよい。これらの酸性基を有する多孔質樹脂は、例えば、スチレンスルホン酸-ジビニルベンゼン共重合体などのスルホン酸基を有する強酸型イオン交換樹脂などのように、アルカリ金属塩リチウム、ナトリウム、カリウム塩など、アンモニウム塩、アミン塩トリメチルアミン塩などのアルキルアミン塩などであってもよい。本発明の凝集体において、多孔質樹脂多孔質共重合体の一次粒子の平均粒子径は、ナノメーターサイズ、例えば、1~500nm、好ましくは5~250nm、さらに好ましくは7~100nm例えば、10~70nm程度であり、通常、5~75nm例えば、10~60nm程度であってもよい。一次粒子の平均粒子径が小さすぎると取り扱いが困難となる場合があり、大きすぎると吸着能が低下する。また、凝集体の平均粒子径平均サイズは、例えば、0.1~100μm例えば、1~50μm、好ましくは1~30μm、さらに好ましくは5~20μm程度である。凝集体の平均径が小さすぎても大きすぎても吸着能が低下する。なお、凝集体の一次粒子の平均粒子径は、透過型電子顕微鏡TEM、HITACHIH7100で撮影した画像に基づいて、100個の一次粒子についてサイズを測定し、測定値を加算平均することにより算出できる。凝集体の平均粒子径は、光学顕微鏡に基づいて、10個の凝集体についてサイズを測定し、測定値を加算平均することにより算出できる。本発明の多孔質樹脂多孔質共重合体は、多孔質構造を有し、シロキサン類が吸着可能な細孔及び細孔容積を有している。多孔質樹脂多孔質共重合体の凝集体の比表面積は、例えば、100~1000m2/g、好ましくは120~750m2/g、さらに好ましくは130~500m2/g、特に150~400m2/g程度であってもよい。また、凝集体の平均細孔径は、例えば、1~30nm、好ましくは2~20nm、さらに好ましくは2.5~15nm、特に、2.5~10nm例えば、3~8nm程度であってもよい。さらに、凝集体の細孔容積は、0.1~1ml/g、好ましくは0.15~0.75ml/g、さらに好ましくは0.2~0.5ml/g、特に0.25~0.35ml/g程度であってもよい。比表面積又は細孔容積が小さすぎるとシロキサン類の吸着量を大きくできず、比表面積又は細孔容積が大きすぎると多孔質樹脂の調製が困難となる場合がある。また、細孔径が小さすぎるとシロキサン類の吸着サイトを形成するのが困難となり、大きすぎると種々の成分が吸着され、シロキサン類の選択的な吸着を損なう場合が多い。なお、本発明の多孔質樹脂又は多孔質共重合体は、微細な細孔が共重合体又は樹脂の内部にまで発達しており、均一な細孔径が形成されている。さらに、シロキサンの吸着には、微細な細孔径が関与しているようである。例えば、1.5nm以下の細孔の割合が高いと、シロキサンの吸着量が増加するようである。そのため、1.5nm以下の細孔の割合は、20~60、好ましくは22~45例えば、23~40、好ましくは23~35程度であってもよい。なお、比表面積、平均細孔径、細孔容積は、分析装置マイクロメリティックス製ASAP-2400を用い、100°Cで真空脱気処理した試料について、窒素ガス吸着法にて測定でき、比表面積はBET法で算出できる。また、1.5nm以下の細孔の割合は、BJH法により測定できる。本発明の多孔質樹脂又は多孔質共重合体の凝集体又は吸着剤は、通常、粉粒状又は顆粒状の形態である。凝集体又は吸着剤は、平均粒子径がナノメーターサイズの多孔質樹脂又は多孔質共重合体の一次粒子で形成されており、多孔質凝集体を形成している。このような凝集体は、乳化重合又は懸濁重合などの方法で多孔質樹脂又は多孔質共重合体の一次粒子を生成させ、生成した一次粒子を凝集剤で凝集させ、凝集体を分離して乾燥することにより得ることができる。乳化重合は、界面活性剤の存在下、水溶性重合開始剤を用い、前記空孔形成剤を含む重合性単量体を水中で重合することにより行うことができる。懸濁重合は、上記乳化重合において水溶性重合開始剤に代えて油溶性重合開始剤を用いることにより行うことができる。なお、架橋構造を有する多孔質樹脂の細孔は、空孔形成剤を用いることにより調整できる。この空孔形成剤としては、前記単量体と混合可能であり、かつ生成した重合体から除去可能な成分、例えば、炭化水素類オクタン、ノナン、デカン、ウンデカン、ドデカン、トリデカン、テトラデカン、ペンタデカン、ヘキサデカン、ヘプタデカン、オクタデカンなどの直鎖状又は分岐鎖状のC6-24アルカンなどの脂肪族炭化水素類;シクロオクタン、メチルシクロヘキサン、ジメチルシクロヘキサン、シクロドデカンなどのアルキル基が置換していてもよいC6-24シクロアルカンなどなどが例示できる。これらの空孔形成剤は単独で又は二種以上組み合わせて使用できる。これらの空孔形成剤のうち、シロキサンの分子サイズなどを考慮して、例えば、直鎖状又は分岐鎖状のC14-18アルカンなどを用いてもよい。空孔形成剤の使用量は、重合性単量体全体100重量部に対して、0.1~50重量部程度の範囲から選択でき、通常、1~25重量部、好ましくは2~20重量部、さらに好ましくは3~15重量部例えば、3~10重量部程度であってもよい。なお、空孔形成剤は、加熱必要により減圧下での加熱により重合体から容易に除去できる。界面活性剤としては、ノニオン系界面活性剤ポリオキシエチレンラウリルエーテルなどのポリオキシエチレンアルキルエーテル、ポリオキシエチレンオクチルフェニルエーテルなどのポリオキシエチレンアルキルフェニルエーテル、ポリオキシエチレングリセリン脂肪酸エステル、ポリオキシエチレンショ糖脂肪酸エステル、ポリオキシエチレンソルビタン脂肪族エステル、ポリオキシエチレン-ポリオキシプロピレンブロック共重合体など、アニオン系界面活性剤ベンゼンスルホン酸ナトリウム、ドデシルベンゼンスルホン酸ナトリウム、ナフタレンスルホン酸ナトリウムなど、カチオン系界面活性剤、両性界面活性剤などが利用できる。通常、ノニオン系界面活性剤、アニオン系界面活性剤が使用される。界面活性剤の使用量は、重合性単量体全体100重量部に対して、0.1~200重量部程度の範囲から選択でき、通常、0.5~150重量部、好ましくは1~125重量部程度であってもよい。界面活性剤の使用量は、重合性単量体全体100重量部に対して、0.1~100重量部程度の範囲から選択でき、通常、1~50重量部、好ましくは5~25重量部程度であってもよい。重合開始剤としては、油溶性重合開始剤[アゾビスイソブチロニトリルなどのアゾ化合物、過酸化ベンゾイル、過酸化ラウロイル、クメンヒドロパーオキサイド、ジイソプロピルベンゼンヒドロパーオキサイドなどの過酸化物]、水溶性重合開始剤[例えば、過酸化物例えば、過酸化水素など、過硫酸塩例えば、過硫酸カリウム、過硫酸アンモニウム、水性アゾ化合物やレドックス重合開始剤など]が使用できる。重合において、必要であれば、連鎖移動剤、例えば、メルカプタン類、チオール類などを用いてもよい。連鎖移動剤の使用量は、例えば、単量体に対して5重量以下である。なお、重合性単量体は、界面活性剤及び水の存在下、分散処理又は乳化処理した後、水中で重合してもよい。その際、重合性単量体とともに重合開始剤も分散又は乳化処理してもよい。これらの成分を含む混合液の分散又は乳化には、慣用の方法、例えば、超音波分散、ホモジナイザーによる分散などが利用できる。重合は、通常、窒素ガス、ヘリウムガスなどの不活性雰囲気中、温度0~100°C、好ましくは20~80°C程度の温度で行うことができる。重合した後、凝集剤を添加することにより、重合体粒子の凝集物を生成できる。凝集剤としては、酸塩酸、硫酸、リン酸などの無機酸、酢酸、シュウ酸などの有機酸などが例示できる。凝集剤の使用量は、例えば、単量体100重量部に対して、1~50重量部、好ましくは5~40重量部例えば、10~40重量部程度であってもよい。重合液を必要により濃縮し、重合体粒子の凝集物を、遠心分離などの方法で分離し、洗浄乾燥することにより凝集体造粒体が得られる。本発明の凝集体又は吸着剤は、シロキサン類を効率よく吸着又は吸収するため、シロキサン除去剤として有用である。前記シロキサン類環状シロキサン類としては、シロキサンの環状2量体又は4員環シロキサン[CH32SiO]2D2、環状3量体又は6員環シロキサン[CH32SiO]3D3、環状4量体又は8員環シロキサン[CH32SiO]4D4、環状5量体又は10員環シロキサン[CH32SiO]5D5、環状6量体D6などが例示される。本発明の凝集体又は吸着剤は、これらのシロキサン類のうち単独のシロキサン又は複数のシロキサン類を吸着又は吸収できる。なお、環境中例えば、大気中のシロキサン類のうち主たる成分は、環状3量体D3、環状4量体D4及び環状5量体D5、特に環状3量体D3及び環状4量体D4である。シロキサン除去剤又は吸着剤は、前記本発明の凝集体第一の吸着剤を含んでいればよく、本発明の凝集体第一の吸着剤単独で構成してもよく、第一の吸着剤と他の吸着剤例えば、活性炭、ゼオライト、シリカ、アルミナなどとを併用してもよい。他の吸着剤は単独で又は二種以上組み合わせて使用できる。好ましい他の吸着剤特に粉粒状又は顆粒状の形態の第二の吸着剤は活性炭である。第二の吸着剤の比表面積は、例えば、500~2500m2/g例えば、600~2000m2/g、好ましくは700~1750m2/g例えば、750~1500m2/g程度であってもよい。また、平均細孔径は、例えば、1~20nm例えば、2~17nm、好ましくは3~15nm例えば、5~15nm程度であってもよく、1~10nm例えば、1~5nm程度であってもよい。さらに、細孔容積は、0.2~5ml/g例えば、0.3~3ml/g、好ましくは0.5~2.5ml/g例えば、0.6~2.2ml/g程度であってもよい。第一の吸着剤と第二の吸着剤とは混合して使用してもよく、層状に分離した形態で使用してもよい。例えば、第一の吸着剤又は第二の吸着剤を含む層を上流側に位置させ、下流側に、第二の吸着剤又は第一の吸着剤を含む層を位置させてもよい。第一の吸着剤と第二の吸着剤との割合は、前者/後者重量比=100/0~30/70、好ましくは100/0~40/60、さらに好ましくは100/0~50/50程度であってもよい。シロキサン類は、シロキサン類を含む被処理流体を、前記多孔質共重合体又は多孔質共重合体を含む除去剤と接触させることにより除去できる。被処理流体は、液体水溶液、有機溶媒溶液などであってもよいが、通常、気体ガスである。被処理流体中のシロキサン類の濃度は、例えば、1ppb~20ppm、好ましくは1ppb~1ppm、さらに好ましくは1ppb~100ppb程度である。なお、被処理流体特に被処理ガスは、水分、一酸化炭素、二酸化炭素、一酸化窒素、二酸化窒素、炭化水素メタン、エタン、プロパン、ブタン、ヘキサンなどの脂肪族炭化水素、シクロヘキサンなどの脂環族炭化水素、ベンゼン、トルエンなどの芳香族炭化水素など、ハロゲン化炭化水素類トリクロロエチレンなど、エーテル類ジメチルエーテル、ジエチルエーテルなどなどを含んでいてもよい。さらに、被処理ガスは、シロキサン類を含む空気であってもよい。被処理流体又は被処理ガスは、バッチ式、セミバッチ式又は連続式で前記多孔質共重合体又は多孔質共重合体を含む除去剤と接触させることができる。連続式に被処理流体又は被処理ガスを処理する場合、被処理流体又は被処理ガスの流量は、前記多孔質共重合体又は多孔質共重合体を含む除去剤100gに対して、常温常圧温度20~25°C、圧力1気圧で、100mL~200L/分、好ましくは1~100L/分、さらに好ましくは1~60L/分例えば、5~50L/分程度であってもよい。被処理流体又は被処理ガスの空間速度SVは、例えば、100~50000h-1、好ましくは1000~30000h-1、さらに好ましくは5000~20000h-1程度であってもよい。被処理流体又は被処理ガスは、加圧して前記多孔質共重合体又は除去剤、吸着剤と接触させてもよいが、通常、被処理流体又は被処理ガスの処理は常圧で行われる。吸着処理は、例えば、温度0~100°C好ましくは10~50°C、さらに好ましくは15~35°C程度で行うことができる。本発明の凝集体は、センサーの被毒成分又は鋭敏化成分であるシロキサン類を選択的に吸着する。そのため、凝集体又は多孔質共重合体を含む除去剤は、センサー例えば、工業用又は家庭用ガス警報器のセンサーの上流側に配設されるフィルター材料として適している。より詳細には、所定の検知成分を検知するためのセンサガスセンサーなどは、通常、流入口と排出口とを備えた中空筒体と、この筒体の上流側流入口側の筒体内に配設され、夾雑成分センサの被毒成分などを除去するためのフィルターと、このフィルターの下流側の筒体に配設されたセンサーとを備えている。センサーからの検出値は基準値と比較され、検出値が基準値を越えると、警報により有毒成分又は可燃成分の濃度が高くなったことを報知している。このようなセンサーによる検知成分は、センサーの用途に応じて選択できるが、前記多孔質共重合体又は除去剤は、検知成分[一酸化炭素、VOC成分例えば、メタンなどの低揮発性有機化合物など]を吸着することなく、シロキサン類を選択的に効率よく吸着する。そのため、センサーのフィルターを前記多孔質共重合体又は除去剤で構成すると、シロキサン類の通過又は透過を長期間に亘り抑制でき、被検知成分に対する検知応答性を低下させることなく、誤警報の発生を防止できる。なお、センサーとしては、被検知成分の種類に応じて選択でき、一酸化炭素では、慣用のセンサー例えば、接触燃焼式、半導体式、電気化学式センサー、メタンなどの可燃性成分では、慣用のセンサー例えば、接触燃焼式、半導体式センサーなどが利用できる。以下に、実施例に基づいて本発明をより詳細に説明するが、本発明はこれらの実施例によって限定されるものではない。実施例1~3表1に示す組成の重合性単量体5g及びn―ヘキサデカン0.25gの混合液に、ベンゾイルパーオキサイドBPO水25重量含有0.1gを溶解し、ドデシルベンゼンスルホン酸ナトリウムSDBS0.5重量水溶液100mlを添加した。この混合液を、冷却しながら超音波ホモジナイザーで合計10分間分散又は乳化した。得られた乳化液を、バイアル瓶200mlに入れ、容器内をアルゴン置換し、70°Cのオイルバスで攪拌しながら6時間重合した。室温に冷却後、10塩酸水を添加し、重合体粒子を凝集させ、遠心分離機で遠心分離し、凝集物を回収した。得られた凝集物をエタノールで洗浄し、さらにエタノール100mlに再分散し、加熱して1時間還流した。室温に冷却後、遠心分離で粒子を回収し、さらにメタノールで洗浄した。得られた粒子を100°Cの温風乾燥器で乾燥し、多孔質樹脂の凝集体を得た。比較例1室温に冷却後、塩酸により重合体粒子を凝集させることなく限外濾過により重合体粒子を回収する以外、重合性単量体スチレン50重量及びジビニルベンゼン50重量を実施例1と同様にして重合し、重合体粒子を得た。なお、限外濾過には、ADVANTEC製ウルトラフィルターPO200を用いた。比較例2超音波ホモジナイザーで分散又は乳化することなく、実施例1と同様にして重合性単量体スチレン50重量及びジビニルベンゼン50重量を重合し、重合体粒子の凝集体を得た。比較例3~5比較例3として、スチレン-ジビニルベンゼン共重合体セパビーズSP850三菱化学株製、比較例4として、スチレン-ジビニルベンゼン共重合体セパビーズSP825L三菱化学株製、比較例5として、スチレン-ジビニルベンゼン共重合体セパビーズSP700三菱化学株製を用いた。[比表面積、平均細孔径、細孔容積及び細孔の割合]実施例及び比較例で得られた凝集体又は樹脂粒子の比表面積、平均細孔径、細孔容積は、分析装置マイクロメリティックス製ASAP-2400を用い、100°Cで真空脱気処理した試料について、窒素ガス吸着法にて測定し、比表面積はBET法で算出した。また、1.5nm以下の細孔の割合は、BJH法により測定した。比表面積、平均細孔径、細孔容積及び1.5nm以下の細孔の割合を表に示す。[吸着試験]得られた凝集体又は樹脂粒子約500mgを、アルミニウム容器に入れて精秤小数点以下4桁まで精秤し、シロキサン類D4を収容したセパラブルフラスコに入れ、密閉して、一日ごとに取り出して秤量し、熱分析TG-DTA:N2300ml/分、25°Cから250°Cへ10°C/分の昇温速度で昇温により凝集体又は樹脂粒子の重量増加を測定した。結果を表1及び図1に示す。なお、表中、シロキサンの重量増加率は7日後の値を示す。表1及び図1から明らかなように、比較例に比べ、実施例ではシロキサン類を長時間に亘り効率よく吸着する。"